(57)【特許請求の範囲】
【請求項１】
（ａ）下記一般式（１）で表されるエピスルフィド化合物、（ｂ）キシリレンジチオール化合物、および１，２−、１，３−、および１，４−ビス（１−イソシアナート−１−メチルエチル）ベンゼンからなる群から選択される（ｃ）化合物を含有する光学材料用樹脂組成物。
【化１】
0005458478.tif 000016
（１）
(式中、ｍは０〜４の整数、ｎは０〜２の整数を示す。)
【請求項２】
前記（ａ）エピスルフィド化合物が、ビス（β−エピチオプロピル）スルフィド又はビス（β−エピチオプロピル）ジスルフィドである請求項１に記載の光学材料用樹脂組成物。
【請求項３】
前記（ｂ）キシリレンジチオール化合物が、ｍ−キシリレンジチオール又はｐ−キシリレンジチオールである請求項１に記載の光学材料用樹脂組成物。
【請求項４】
前記（ｃ）化合物が、１、３−ビス（１−イソシアナート−１−メチルエチル）ベンゼンである請求項１記載の光学材料用樹脂組成物。
【請求項５】
さらに（ｄ）エステル基とメルカプト基の両方を有する化合物を含む請求項１記載の光学材料用樹脂組成物。
【請求項６】
前記（ｄ）エステル基とメルカプト基の両方を有する化合物が、トリメチロールプロパントリスチオグリコレート、ペンタエリスリトールテトラキスチオグリコレート、トリメチロールプロパントリスチオプロピオネートおよびペンタエリスリトールテトラキスチオプロピオネートからなる群より選択される１種以上である請求項５に記載の光学材料用樹脂組成物。
【請求項７】
さらに（ｅ）硫黄原子を有する無機化合物を含む請求項１記載の光学材料用樹脂組成物。
【請求項８】
光学材料用樹脂組成物中に含まれるＮＣＯ基の数に対して光学材料用樹脂組成物中に含まれるＳＨ基の数（ＳＨ基数／ＮＣＯ基数）が１〜２である請求項１に記載の光学材料用樹脂組成物。
【請求項９】
前記（ａ）エピスルフィド化合物が、光学材料用樹脂組成物に対して４０重量％〜９０重量％含まれる請求項１に記載の光学材料用樹脂組成物。
【請求項１０】
前記（ａ）エピスルフィド化合物が、光学材料用樹脂組成物に対して４０重量％〜９０重量％含まれる請求項８に記載の光学材料用樹脂組成物。
【請求項１１】
さらに(ｆ)重合触媒としてオニウム塩および／又はホスフィン類を光学材料用樹脂組成物に対して０．００１重量％〜５重量％含有する請求項１に記載の光学材料用樹脂組成物。
【請求項１２】
請求項１〜１１のいずれか１項に記載の光学材料用樹脂組成物を硬化して得られる光学材料。
【請求項１３】
請求項１２記載の光学材料からなる光学レンズ。
【請求項１４】
請求項１〜１１のいずれか１項に記載の光学材料用樹脂組成物を硬化して得られる光学材料の製造法。
【発明の詳細な説明】
【技術分野】
【０００１】
本発明は光学材料用樹脂組成物に関し、更には、それを用いたプラスチックレンズ、プリズム、光ファイバー、情報記録基盤、フィルター等の光学材料に関する。中でも本発明はプラスチックレンズとして好適に使用される。
【背景技術】
【０００２】
プラスチック材料は軽量かつ靭性に富み、また染色が容易であることから、各種光学材料、特に眼鏡レンズに近年多用されている。光学材料、中でも眼鏡レンズに特に要求される性能は、物理的性質としては、低比重、高透明性及び低黄色度、高耐熱性、高強度等であり、光学性能としては高屈折率と高アッベ数である。高屈折率はレンズの薄肉化を可能とし、高アッベ数はレンズの色収差を低減するが、屈折率が上昇するほどアッベ数は低くなるため、両者を同時に向上させる検討が実施されている。これらの検討の中で最も代表的な方法は、特許文献１に示されるエピスルフィド化合物を使用する方法である。
【０００３】
一方、高屈折率化にともない薄肉化したレンズに対しては、安全性等の観点から従来に増して高強度が望まれる。レンズに望まれる強度は大きく分けて三種ある。第一に落球強度である。レンズに物が当たった際あるいはレンズを落とした際に簡単に破壊しない強度が必要である。第二に耐ドリル強度である。ドリルでレンズに穴をあける際に欠けや割れが生じないこと、すなわちドリル加工性が良好なことである。いわゆるツーポイントと呼ばれるフレームを装着する場合に穴を開ける必要があるが、この際に欠けや割れが生じない強度が必要である。第三に引張強度である。ツーポイントフレームの使用に耐えるためにはフレームが撓んでもレンズが破壊されない強度が必要である。
同時に、耐熱性も必要である。プラスチックレンズは表面を保護するためにハードコートを付ける事が標準となっているが、ハードコートをかける際に熱がかかるため、耐熱性が必要となっている。
【０００４】
従来からエピスルフィド化合物を用いた材料については、特許文献２、特許文献３、特許文献４、特許文献５、特許文献６、特許文献７、および特許文献８に示されるようにさまざまな高強度化の検討が行われてきているが、これらの検討では一部の強度試験のみを評価するに終わり、すべての強度試験を満足するものは得られていなかった。更には、より一層の高強度が望ましいことは言うまでも無い。また、高強度のレンズを得ようとした場合、耐熱性の低下が見られる場合があり（特許文献２、特許文献３、および特許文献４）、強度と耐熱性の両立は必須であるが困難であった。また、硬化物が白濁、あるいは硬化が十分でなく、眼鏡用レンズとして実用性に欠けるもの（特許文献５、特許文献６、および特許文献７）もあった。さらには合成困難な材料を用いているため実用化しにくいもの（特許文献８）もあった。
したがって、エピスルフィド化合物を用いたレンズは高屈折率、高アッベ数を有するが、さらに優れた強度と耐熱性を付与したレンズの開発が求められていた。
【特許文献１】特許３４９１６６０号公報
【特許文献２】特許３５４１７０７号公報
【特許文献３】特開２００１−１３１２５７号公報
【特許文献４】特許３５６２５７９号公報
【特許文献５】特開平１１−３５２３０２号公報
【特許文献６】特許３６４２９７３号公報
【特許文献７】特開２００５−２７２７８８号公報
【特許文献８】特許３７０６０３６号公報
【発明の開示】
【発明が解決しようとする課題】
【０００５】
本発明が解決しようとする課題は、優れた光学物性を有し、優れた強度と耐熱性を有する光学材料を提供し得る光学材料用樹脂組成物を提供することにある。
【課題を解決するための手段】
【０００６】
本発明者らは、このような状況に鑑み、鋭意研究を重ねた結果、本課題を解決し、本発明に至った。
すなわち、本発明の一実施形態は、（ａ）下記一般式（１）で表されるエピスルフィド化合物、（ｂ）キシリレンジチオール化合物および（ｃ）キシリレンジイソシアネート化合物を含有する光学材料用樹脂組成物である。
【化１】
0005458478.tif 000002
（１）
式中、ｍは０〜４の整数、ｎは０〜２の整数を示す。
本発明の好ましい態様は、上記（ａ）エピスルフィド化合物が、ビス（β−エピチオプロピル）スルフィド又はビス（β−エピチオプロピル）ジスルフィドである光学材料用樹脂組成物である。また、本発明の別の好ましい態様は、上記（ｂ）キシリレンジチオール化合物が、ｍ−キシリレンジチオール又はｐ−キシリレンジチオールである光学材料用樹脂組成物である。また、本発明の別の好ましい態様は、上記（ｃ）キシリレンジイソシアネート化合物が、ｍ−キシリレンジイソシアネートである光学材料用樹脂組成物である。また、本発明の別の好ましい態様は、上記（ｃ）キシリレンジイソシアネート化合物が、１、３−ビス（１−イソシアナート−１−メチルエチル）ベンゼンである光学材料用樹脂組成物である。
【０００７】
また、本発明の別の好ましい態様は、さらに（ｄ）エステル基とメルカプト基の両方を有する化合物を含む光学材料用樹脂組成物である。また、本発明の別の好ましい態様は、上記（ｄ）エステル基とメルカプト基の両方を有する化合物が、トリメチロールプロパントリスチオグリコレート、ペンタエリスリトールテトラキスチオグリコレート、トリメチロールプロパントリスチオプロピオネートおよびペンタエリスリトールテトラキスチオプロピオネートからなる群より選択される１種以上である光学材料用樹脂組成物である。また、本発明の別の好ましい態様は、さらに（ｅ）硫黄原子を有する無機化合物を含む光学材料用樹脂組成物である。
また、本発明の別の好ましい態様は、光学材料用樹脂組成物中に含まれるＮＣＯ基の数に対して光学材料用樹脂組成物中に含まれるＳＨ基の数（ＳＨ基数／ＮＣＯ基数）が１〜２である光学材料用樹脂組成物である。また、本発明の別の好ましい態様は、上記（ａ）エピスルフィド化合物が、光学材料用樹脂組成物に対して４０重量％〜９０重量％含まれる光学材料用樹脂組成物である。また、本発明の別の好ましい態様は、さらに(ｆ)重合触媒としてオニウム塩および／又はホスフィン類を光学材料用樹脂組成物に対して０．００１重量％〜５重量％含有する光学材料用樹脂組成物である。
【発明の効果】
【０００８】
本発明の他の実施形態は、上記光学材料用樹脂組成物を硬化して得られる光学材料である。
本発明の好ましい態様によれば、高強度、高耐熱性などの優れた特性を有する光学材料用樹脂組成物及び光学材料を提供することができる。
【発明を実施するための最良の形態】
【０００９】
以下、本発明について更に詳細に説明する。
本発明は、（ａ）下記一般式（１）で表されるエピスルフィド化合物、（ｂ）キシリレンジチオール化合物および（ｃ）キシリレンジイソシアネート化合物を含有する光学材料用樹脂組成物である。
【化２】
0005458478.tif 000003
（１）
式中、ｍは０〜４の整数、ｎは０〜２の整数を示す。
本発明では、高い屈折率と良好なアッベ数のバランスを有する光学材料を提供するために、上記一般式（１）で表されるエピスルフィド化合物が用いられる。
（ａ）の一般式（１）で表されるエピスルフィド化合物の具体例としては、ビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，４−ビス（β−エピチオプロピルチオ）ブタン、ビス（β−エピチオプロピルチオエチル）スルフィド、などが好ましく挙げられる。一般式（１）で表されるエピスルフィド化合物は単独でも、２種類以上を混合して用いてもよい。中でも好ましいエピスルフィド化合物は、下記構造式で表されるビス（β−エピチオプロピル）スルフィド、ビス（β−エピチオプロピル）ジスルフィドであり、最も好ましいエピスルフィド化合物は、ビス（β−エピチオプロピル）スルフィドである。
【化３】
0005458478.tif 000004
ビス（β−エピチオプロピル）スルフィド
【化４】
0005458478.tif 000005
ビス（β−エピチオプロピル）ジスルフィド
【００１０】
（ｂ）のキシリレンジチオール化合物の具体例としては、ｏ−、ｍ−、およびｐ−キシリレンジチオールが好ましく挙げられる。中でも好ましいキシリレンジチオール化合物は、下記構造式で表されるｍ−キシリレンジチオール、ｐ−キシリレンジチオールであり、特に好ましいキシリレンジチオール化合物はｍ−キシリレンジチオールである。
【化５】
0005458478.tif 000006
ｍ−キシリレンジチオール
【化６】
0005458478.tif 000007
ｐ−キシリレンジチオール
【００１１】
（ｃ）のキシリレンジイソシアネート化合物の具体例としては、ｏ−、ｍ−およびｐ−キシリレンジイソシアネート、１，２−、１，３−、および１，４−ビス（１−イソシアナート−１−メチルエチル）ベンゼンなどが好ましく挙げられる。これらは単独でも、２種類以上を混合して用いてもよい。中でも好ましいキシリレンジイソシアネート化合物は、下記構造式で表されるｍ−キシリレンジイソシアネート、１，３−ビス（１−イソシアナート−１−メチルエチル）ベンゼンであり、特に好ましいキシリレンジイソシアネート化合物はｍ−キシリレンジイソシアネートである。
【化７】
0005458478.tif 000008
１，３−ビス（１−イソシアナート−１−メチルエチル）ベンゼン
【化８】
0005458478.tif 000009
ｍ−キシリレンジイソシアネート
【００１２】
また、（ｃ）キシリレンジイソシアネート化合物は単独で用いることが望ましいが、キシリレンジイソシアネートと１，３−ビス（１−イソシアナート−１−メチルエチル）ベンゼンを任意の割合で混合しても良い。混合して用いる場合、好ましい混合の割合を、ＮＣＯ基のモル数の比で表すならば次のとおりになる。キシリレンジイソシアネート中のＮＣＯ基のモル数をｚ、１，３−ビス（１−イソシアナート−１−メチルエチル）ベンゼン中のＮＣＯ基のモル数をｕとした場合、ｚ／ｕが０．０１以上１０以下であることが好ましい。より好ましくは０．０５以上２以下、更に好ましくは０．１以上１以下である。
【００１３】
また、キシリレンジチオール化合物と、エステル基とメルカプト基の両方を有する化合物との混合の割合は任意であるが（ただし、キシリレンジチオール化合物は必ず用いる）、より優れた物性を発現させるためにはキシリレンジチオール化合物を主成分とし、エステル基とメルカプト基の両方を有する化合物を副成分として用いることが好ましい。好ましい混合の割合を、ＳＨ基のモル数の比で表すならば次のとおりになる。エステル基とメルカプト基の両方を有する化合物中のＳＨ基のモル数をｘ、キシリレンジチオール化合物中のＳＨ基のモル数をｙとしたときにｘ／ｙが０．０１以上２以下であることが好ましい。より好ましくは０．１以上１．２以下、更に好ましくは０．２以上１．０以下、最も好ましくは０．３以上０．８以下である。
【００１４】
（ｄ）のエステル基とメルカプト基の両方を有する化合物の具体例としては、エチレングリコールビスチオグリコレート、ブタンジオールビスチオグリコレート、ヘキサンジオールビスチオグリコレート、トリメチロールプロパントリスチオグリコレート、ペンタエリスリトールテトラキスチオグリコレート、エチレングリコールビスチオプロピオネート、ブタンジオールビスチオプロピオネート、トリメチロールプロパントリスチオプロピオネート、ペンタエリスリトールテトラキスチオプロピオネートなどが好ましく挙げられる。中でも好ましい化合物は、下記構造式で表されるトリメチロールプロパントリスチオグリコレート、ペンタエリスリトールテトラキスチオグリコレート、トリメチロールプロパントリスチオプロピオネート、ペンタエリスリトールテトラキスチオプロピオネートであり、最も好ましい化合物は、ペンタエリスリトールテトラキスチオプロピオネートである。これらは単独でも、２種類以上を混合して用いてもよい。
【化９】
0005458478.tif 000010
ペンタエリスリトールテトラキスチオプロピオネート
【化１０】
0005458478.tif 000011
ペンタエリスリトールテトラキスチオグリコレート
【化１１】
0005458478.tif 000012
トリメチロールプロパントリスチオプロピオネート
【化１２】
0005458478.tif 000013
トリメチロールプロパントリスチオグリコレート
【００１５】
（ｅ）の硫黄原子を有する無機化合物の具体例としては、硫黄、硫化水素、二硫化炭素、硫化セレン、セレノ硫化炭素、硫化アンモニウム、二酸化硫黄、三酸化硫黄等の硫黄酸化物、チオ炭酸塩、硫酸およびその塩、硫酸水素塩、亜硫酸塩、次亜硫酸塩、過硫酸塩、チオシアン酸塩、チオ硫酸塩、二塩化硫黄、塩化チオニル、チオホスゲン等のハロゲン化物、硫化ホウ素、硫化窒素、硫化珪素、硫化リン、硫化砒素、金属硫化物、金属水硫化物等が好ましく挙げられる。これらの中でも好ましい無機化合物は硫黄、二硫化炭素、硫化セレンであり、特に好ましい無機化合物は硫黄である。これらは単独でも、２種類以上を混合して用いてもよい。（ｅ）無機化合物の添加量は全樹脂量に対して０．０１〜３０重量％、好ましくは、０．１〜２０重量％、更に好ましくは、１〜１０重量％である。
【００１６】
本発明の目的の一つである高強度を発現させるためには、光学材料用樹脂組成物中に含まれるＮＣＯ基の数に対して光学材料用樹脂組成物中に含まれるＳＨ基の数（ＳＨ基数／ＮＣＯ基数）が１以上であることが望ましい。より好ましくは１．１以上、更に好ましくは１．２以上である。一方、高い耐熱性を維持するためには光学材料用樹脂組成物中に含まれるＮＣＯ基の数に対して光学材料用樹脂組成物中に含まれるＳＨ基の数（ＳＨ基数／ＮＣＯ基数）が２以下であることが望ましい。より好ましくは１．９以下、更に好ましくは１．８以下である。
【００１７】
高い屈折率と良好なアッベ数のバランスを有する光学材料であるためには、高い屈折率と良好なアッベ数のバランスを有する（ａ）エピルスルフィド化合物の割合が光学材料用樹脂組成物に対して４０重量％以上であることが望ましい。より好ましくは５０重量％以上、更に好ましくは６０重量％以上である。一方、高強度を維持するためには、（ａ）エピルスルフィド化合物の割合が光学材料用樹脂組成物に対して９０重量％以下であることが望ましく、より好ましくは８５重量％以下、更に好ましくは８０重量％以下である。
（ｂ）キシリレンジチオール化合物の割合が、光学材料用樹脂組成物に対して１重量％以上５０重量％以下であることが好ましく、より好ましくは３重量％以上３０重量％以下、更に好ましくは５重量％以上２０重量％以下である。
（ｃ）キシリレンジイソシアネート化合物の割合が、光学材料用樹脂組成物に対して１重量％以上５０重量％以下であることが好ましく、より好ましくは２重量％以上３０重量％以下、更に好ましくは３重量％以上２０重量％以下である。
【００１８】
本発明では、更に（ｆ）重合触媒としてオニウム塩やホスフィン化合物が好ましく用いられる。具体例としては第４級アンモニウム塩、第４級ホスホニウム塩、第３級スルホニウム塩、第２級ヨードニウム塩、ホスフィン化合物などが好ましく挙げられる。中でも光学材料用樹脂組成物との相溶性の良好な第４級アンモニウム塩および第４級ホスホニウム塩、ホスフィン化合物がより好ましく、さらに好ましくは第４級ホスホニウム塩である。より好ましい化合物の具体例としては、テトラ−ｎ−メチルアンモニウムクロライド、テトラ−ｎ−エチルアンモニウムクロライド、テトラ−ｎ−ブチルアンモニウムクロライド、テトラオクチルアンモニウムクロライド、テトラフェニルアンモニウムクロライド、テトラ−ｎ−メチルアンモニウムブロマイド、テトラ−ｎ−エチルアンモニウムブロマイド、テトラ−ｎ−ブチルアンモニウムブロマイド、テトラオクチルアンモニウムブロマイド、テトラフェニルアンモニウムブロマイド、トリエチルベンジルアンモニウムクロライド、セチルジメチルベンジルアンモニウムクロライド、１−ｎ−ドデシルピリジニウムクロライド等の第４級アンモニウム塩、テトラ−ｎ−メチルホスホニウムクロライド、テトラ−ｎ−エチルホスホニウムクロライド、テトラ−ｎ−ブチルホスホニウムクロライド、テトラオクチルホスホニウムクロライド、テトラフェニルホスホニウムクロライド、テトラ−ｎ−メチルホスホニウムブロマイド、テトラ−ｎ−エチルホスホニウムブロマイド、テトラ−ｎ−ブチルホスホニウムブロマイド、テトラオクチルホスホニウムブロマイド、テトラフェニルホスホニウムブロマイド等の第４級ホスホニウム塩、トリフェニルホスフィン等のホスフィン化合物が挙げられる。これらの中で、さらに好ましい化合物は、トリエチルベンジルアンモニウムクロライド、テトラ−ｎ−ブチルホスホニウムブロマイド、トリフェニルホスフィンであり、最も好ましい化合物は、テトラ−ｎ−ブチルホスホニウムブロマイドである。
【００１９】
（ｆ）重合触媒の添加量は、光学材料用樹脂組成物の成分、混合比および重合硬化方法によって変化するため一概には決められないが、通常は光学材料用樹脂組成物に対して０．００１重量％以上５重量％以下が好ましく、より好ましくは、０．０１重量％以上１重量％以下、最も好ましくは、０．０１重量％以上０．５重量％以下である。（ｆ）重合触媒の添加量が５重量％より多いと硬化物の屈折率、耐熱性が低下し、着色する場合がある。また、０．００１重量％より少ないと十分に硬化せず耐熱性が不十分となる場合がある。
【００２０】
光学材料用樹脂組成物を重合硬化させる際に、ポットライフの延長や重合発熱の分散化などを目的として、必要に応じて重合調整剤を添加することができる。重合調整剤は、長期周期律表における第１３〜１６族のハロゲン化物を挙げることができる。これらのうち好ましい化合物は、ケイ素、ゲルマニウム、スズ、アンチモンのハロゲン化物であり、より好ましい化合物はアルキル基を有するゲルマニウム、スズ、アンチモンの塩化物である。さらに好ましい化合物は具体的にはジブチルスズジクロライド、ブチルスズトリクロライド、ジオクチルスズジクロライド、オクチルスズトリクロライド、ジブチルジクロロゲルマニウム、ブチルトリクロロゲルマニウム、ジフェニルジクロロゲルマニウム、フェニルトリクロロゲルマニウム、トリフェニルアンチモンジクロライドであり、最も好ましい化合物の具体例は、ジブチルスズジクロライドである。重合調整剤は単独でも２種類以上を混合して使用してもよい。
【００２１】
また、他の重合調整剤としてホスフェートやフェニルホウ酸を挙げることができる。これらのうち好ましい化合物は、ジメチルホスフェート、ジエチルホスフェート、ジブチルホスフェート、ジブトキシエチルホスフェート、ジ（２−エチルヘキシル）ホスフェート、ジイソデシルホスフェート、ジラウリルホスフェート、ジステアリルホスフェート、ジ−ｎ−ヘキサデシルホスフェート、ジオレイルホスフェート、ジテトラコシルホスフェート、ジフェニルホスフェート、ジエチレングリコールホスフェート、フェニルホウ酸であり、さらに好ましい化合物はジフェニルホスフェート、フェニルホウ酸であり、最も好ましい化合物はジフェニルホスフェートである。これらは単独でも２種類以上を混合して使用してもよい。
重合調整剤の添加量は、通常、光学材料用樹脂組成物に対して、０．０００１〜５．０重量％であり、好ましくは０．０００５〜３．０重量％であり、より好ましくは０．００１〜２．０重量％である。
【００２２】
本発明の光学材料用樹脂組成物において、硬化物の屈折率等の諸物性を調節するために、（ａ）化合物以外のエピスルフィド化合物、（ｂ）化合物以外のチオール化合物、（ｃ）化合物以外のイソシアネート化合物、エポキシ化合物、不飽和基を有するアルコール類を併用することも可能である。
【００２３】
また、本発明の光学材料用樹脂組成物を重合硬化して光学材料を得る際、周知の酸化防止剤、紫外線吸収剤、ブルーイング剤等の添加剤を加えて、得られる材料の実用性をより向上せしめることはもちろん可能である。
【００２４】
酸化防止剤の好ましい例としてはフェノール誘導体が挙げられる。中でも好ましい化合物は多価フェノール類、ハロゲン置換フェノール類であり、より好ましい化合物はカテコール、ピロガロール、アルキル置換カテコール類であり、最も好ましい化合物はカテコール、ピロガロールである。紫外線吸収剤の好ましい例としてはベンゾトリアゾール系化合物、ベンゾフェノン系化合物が挙げられる。中でも好ましい化合物はベンゾトリアゾール系化合物であり、特に好ましい化合物の具体例は２−（２−ヒドロキシ−５−メチルフェニル）−２Ｈ−ベンゾトリアゾール、５−クロロ−２−（３，５−ジ−ｔｅｒｔ−ブチル−２−ヒドロキシフェニル）−２Ｈ−ベンゾトリアゾール、２−（３−ｔｅｒｔ−ブチル−２−ヒドロキシ−５−メチルフェニル）−５−クロロ−２Ｈ−ベンゾトリアゾール、２−（３，５−ジ−ｔｅｒｔ−ペンチル−２−ヒドロキシフェニル）−２Ｈ−ベンゾトリアゾール、２−（３，５−ジ−ｔｅｒｔ−ブチル−２−ヒドロキシフェニル）−２Ｈ−ベンゾトリアゾール、２−（２−ヒドロキシ−４−オクチルオキシフェニル）−２Ｈ−ベンゾトリアゾール、２−（２−ヒドロキシ−５−ｔｅｒｔ−オクチルフェニル）−２Ｈ−ベンゾトリアゾールである。ブルーイング剤の好ましい例としてはアントラキノン系化合物が挙げられる。これらの酸化防止剤、紫外線吸収剤およびブルーイング剤の添加量は、通常、光学材料用樹脂組成物に対してそれぞれ０．０００００１〜５重量％である。
【００２５】
また、本発明の光学材料用樹脂組成物は重合中に型から剥がれやすい場合は、周知の外部および／または内部密着性改善剤を使用または添加して、得られる硬化物と型の密着性を向上せしめることも可能である。密着性改善剤としては、周知のシランカップリング剤やチタネート化合物類などが挙げられ、これらは単独でも、２種類以上を混合して用いてもよい。添加量は通常、光学材料用樹脂組成物に対して０．０００１〜５重量％である。逆に、本発明の光学材料用樹脂組成物は重合後に型から剥がれにくい場合は、周知の外部および／または内部離型剤を使用または添加して、得られる硬化物の型からの離型性を向上せしめることも可能である。離型剤としては、フッ素系ノニオン界面活性剤、シリコン系ノニオン界面活性剤、燐酸エステル、酸性燐酸エステル、オキシアルキレン型酸性燐酸エステル、酸性燐酸エステルのアルカリ金属塩、オキシアルキレン型酸性燐酸エステルのアルカリ金属塩、高級脂肪酸の金属塩、高級脂肪酸エステル、パラフィン、ワックス、高級脂肪族アミド、高級脂肪族アルコール、ポリシロキサン類、脂肪族アミンエチレンオキシド付加物などが挙げられ、これらは単独でも、２種類以上を混合して用いてもよい。添加量は通常、光学材料用樹脂組成物に対して０．０００１〜５重量％である。
【００２６】
本発明の光学材料用樹脂組成物を重合硬化して光学材料を製造する方法は、さらに詳しく述べるならば以下の通りである。前述した各組成成分、酸化防止剤、紫外線吸収剤、重合触媒、ラジカル重合開始剤、密着性改善剤、離型剤などの添加剤を、全て同一容器内で同時に撹拌下に混合しても、各原料を段階的に添加混合しても、数成分を別々に混合後さらに同一容器内で再混合しても良い。各原料および副原料はいかなる順序で混合してもかまわない。混合にあたり、設定温度、これに要する時間等は基本的には各成分が十分に混合される条件であれば良い。
【００２７】
本発明では光学材料用樹脂組成物に対し、あらかじめ脱気処理を行うことが好ましく、これにより光学材料の高度な透明性が達成される場合がある。脱気処理は、組成成分の一部もしくは全部と反応可能な化合物、重合触媒、添加剤の混合前、混合時あるいは混合後に、減圧下に行うことが好ましい。好ましくは、混合時あるいは混合後に、減圧下に行う。処理条件は、０．００１〜５０ｔｏｒｒの減圧下、１分〜２４時間、０℃〜１００℃で行う。減圧度は、好ましくは０．００５〜２５ｔｏｒｒであり、より好ましくは０．０１〜１０ｔｏｒｒであり、これらの範囲で減圧度を可変してもよい。脱気時間は、好ましくは５分〜１８時間であり、より好ましくは１０分〜１２時間である。脱気の際の温度は、好ましくは５℃〜８０℃であり、より好ましくは１０℃〜６０℃であり、これらの範囲で温度を可変してもよい。脱気処理の際は、撹拌、気体の吹き込み、超音波などによる振動などによって、樹脂組成物の界面を更新することは、脱気効果を高める上で好ましい操作である。脱気処理により、除去される成分は、主に硫化水素等の溶存ガスや低分子量のチオール等の低沸点物等である。さらには、これらの樹脂組成物および／または混合前の各原料を０．０５〜１０μｍ程度の孔径を有するフィルターで固形物等を濾過し精製することは本発明の光学材料の品質をさらに高める上からも好ましい。
このようにして得られた光学材料用樹脂組成物は、ガラスや金属製の型に注入し、加熱や紫外線などの活性エネルギー線の照射によって重合硬化反応を進めた後、型から外される。好ましくは、加熱によって重合硬化する。この場合、硬化時間は０．１〜２００時間、通常１〜１００時間であり、硬化温度は−１０〜１６０℃、通常−１０〜１４０℃である。重合は所定の重合温度で所定時間ホールドし、０．１℃〜１００℃／時間で昇温し、０．１℃〜１００℃／時間で降温およびこれらの組み合わせで行う。また、重合終了後、硬化物を５０〜１５０℃の温度で１０分〜５時間程度アニール処理を行う事は、本発明の光学材料の歪を除くために好ましい処理である。さらに必要に応じて染色、ハードコート、耐衝撃性コート、反射防止、防曇性付与等表面処理を行うことができる。
こうして得られた重合体は、３次元架橋しているため不溶、不融化した樹脂状物である。
【実施例】
【００２８】
以下、実施例により本発明を具体的に説明するが、本発明はこれらに限定されるものではない。なお、評価は以下の方法で行った。
落球強度：２．５ｍｍ厚の平板に１２７ｃｍの高さから１０ｇの鉄球を落下させて、順次鉄球の重量を１０ｇずつ増加させて平板が破壊するまで試験を行い、破壊した時の鉄球の与えた衝撃エネルギー（Ｊ）を測定した。
耐ドリル強度：ドリルの回転数２５００ｒｐｍ、進入速度６００ｍｍ／分で２．５ｍｍ厚の平板に直径２ｍｍの穴を開けたときの周辺部の状態を測定した。周辺部に欠けが見られないものを○、見られたものを×とした。
引張強度：直径５０ｍｍ、２ｍｍ厚のプラノーレンズの両端から４ｍｍのところに直径２ｍｍの穴を開けた。２つの穴にピンを差し込んで両端を固定し、１０ｍｍ／分の速度で引っ張り、破壊時の強度（ｋｇｆ）を測定した。
耐熱性：３ｍｍ厚の試料に直径１ｍｍのピンを乗せて１０ｇの荷重を与え、３０℃から１０℃／分で昇温してＴＭＡ測定を行い、熱膨張が変化したピークの値を測定した。８０℃以上を○、８０℃未満を×とした。
屈折率、アッベ数：アッベ屈折率計（株式会社アタゴ製アッベ屈折率測定機ＮＡＲ−４Ｔ）を用い、２５℃で測定した。
屈折率の測定では、ｄ線（５８７．６ｎｍ、黄色）での屈折率を測定した。これは、一般的にｎｄと表記される。
アッベ数の測定では、まずｄ線（５８７．６ｎｍ、黄色）、Ｆ線（４８６．１ｎｍ、青色）、C線（６５６．３ｎｍ、赤色）での屈折率を測定した。それぞれの数値をｎｄ、ｎF、ｎCとした場合、アッベ数νｄは以下の計算式で求められる。
νｄ＝（ｎｄ−１）／（ｎF−ｎC）
【００２９】
実施例１
（ａ）エピスルフィド化合物としてビス（β−エピチオプロピル）スルフィドを６７重量部、（ｂ）キシリレンジチオール化合物としてｍ−キシリレンジチオールを１６重量部、（ｃ）キシリレンジイソシアネート化合物として１，３−ビス（１−イソシアナート−１−メチルエチル）ベンゼンを１７重量部、内部離型剤としてポリオキシエチレンラウリルエーテルリン酸ナトリウム０．００５重量部、重合調整剤としてジブチルスズジクロライド０．０５重量部、重合触媒としてテトラブチルホスホニムブロマイド０．１重量部、抗酸化剤としてカテコール０．００５重量部、および紫外線吸収剤として２−（２−ヒドロキシ−５−ｔｅｒｔ−オクチルフェニル）ベンゾトリアゾール０．５重量部を混合し、室温で攪拌して均一液とした。次に上記組成物を１０ｔｏｒｒの減圧下で３０分脱気を行った後、レンズ用モールドに注入し、オーブン中で３０℃から１００℃まで２２時間かけて昇温して重合硬化させた。その後、型から外し、１１０℃で１時間加熱してアニール処理を行った。得られたレンズは透明であり、良好な外観であった。光学物性、強度、耐熱性を測定し、その結果を表１に示した。
【００３０】
実施例２〜６
実施例１に示す操作を、表１に示す組成で実施した。得られたレンズはいずれも透明であり、良好な外観であった。光学物性、強度、耐熱性を測定し、その結果を表１に示した。
【００３１】
実施例７〜１４
表１に示すように、（ｄ）エステル基とメルカプト基の両方を有する化合物を併用した組成で実施した。得られたレンズはいずれも透明であり、良好な外観であった。光学物性、強度、耐熱性を測定し、その結果を表１に示した。
【００３２】
実施例１５、１６
表１に示すように、（ｅ）硫黄原子を有する無機化合物を併用した組成で実施した。得られたレンズはいずれも透明であり、良好な外観であった。光学物性、強度、耐熱性を測定し、その結果を表１に示した。
【００３３】
実施例１７〜２０
表１に示すように、（ｄ）エステル基とメルカプト基の両方を有するおよび（ｅ）硫黄原子を有する無機化合物を併用した組成で実施した。得られたレンズはいずれも透明であり、良好な外観であった。光学物性、強度、耐熱性を測定し、その結果を表１に示した。
【００３４】
比較例１〜８
実施例１に示す操作を、表2に示す組成で実施した。（ｂ）キシリレンジチオール化合物または（ｃ）キシリレンジイソシアネート化合物を用いずに、他の化合物を用いた組成で重合硬化させたため、強度が十分に出なかった。さらには、耐熱性も不十分な例もみられた。
【００３５】
【表１】
0005458478.tif 000014
化合物略称
（ａ）エピスルフィド化合物
ａ−１：ビス（β−エピチオプロピル）スルフィド
ａ−２：ビス（β−エピチオプロピル）ジスルフィド
（ｂ）キシリレンジチオール化合物
ｂ−１：ｍ−キシリレンジチオール
ｂ−２：ｐ−キシリレンジチオール
（ｃ）キシリレンジイソシアネート化合物
ｃ−１：１，３−ビス（１−イソシアナート−１−メチルエチル）ベンゼン
ｃ−２：ｍ−キシリレンジイソシアネート
（ｄ）エステル基とメルカプト基の両方を有する化合物
ｄ−１：ペンタエリスリトールテトラキスチオプロピオネート
ｄ−２：ペンタエリスリトールテトラキスチオグリコレート
ｄ−３：トリメチロールプロパントリスチオプロピオネート
ｄ−４：トリメチロールプロパントリスチオグリコレート
（ｅ）硫黄原子を有する無機化合物
ｅ−１：硫黄
【００３６】
【表２】
0005458478.tif 000015
化合物略称
ａ−１：ビス（β−エピチオプロピル）スルフィド
ａ−２：ビス（β−エピチオプロピル）ジスルフィド
ｂ−１：ｍ−キシリレンジチオール
ｂ−２：ｐ−キシリレンジチオール
ＤＭＤＳ：ビス（２−メルカプトエチル）スルフィド
ＤＭＭＤ：２，５−ビス（メルカプトメチル）−１，４−ジチアン
ｃ−１：ｍ−テトラメチルキシリレンジイソシアネート
ｃ−２：ｍ−キシリレンジイソシアネート
ＢＩＣ：１，３−ビス（イソシアネートメチル）シクロヘキサン
ＤＩＭＢ：ジ（イソシアネートメチル）ビシクロヘプタン
ＢＩＮＤ：２，５−ビス（イソシアネートメチル）−１，４−ジチアン
ｅ−１：硫黄
【００３７】
本発明の好ましい態様である光学材料用樹脂組成物を重合硬化することにより、これまで従来の化合物を原料とする限り困難であった、十分に高い屈折率と良好なアッベ数を有し、更に高い強度と耐熱性を有する光学材料を提供することが可能となった。